Brevet FR2742678A1 — publié le 19970627

PROCEDE DE PREPARATION DE CATALYSEURS D'AUIMOXYDATION POUR REACTEUR A LIT FLUIDISE OU A LIT TRANSPORTE La présente invention concerne un procédé de préparation d'oxydes mixtes à base de vanadium, d'antimoine et éventuellement d'étain etlou de titane etlou de fer etlou d'autres métaux, déposés sur un support ainsi que leur utilisation comme catalyseurs pour rammoxydation des alcanes. Certains oxydes mixtes de vanadium et d'antimoine ou de vanadium, d'antimoine et d'autres métaux sont des composés connus qui ont été décrits, parmi de nombreux autres oxydes mixtes, dans le brevet FR-A-2 072334. Dans le brevet US 5 008 427, il est décrit un procédé d'ammoxydation du propane ou du butane, en présence d'un catalyseur pouvant comprendre notamment des oxydes de vanadium, d'antimoine et de fer ou de titane ou de chrome ou de gallium ou d'étain, ainsi qu'éventuellement d'autres métaux. Ces catalyseurs présentent la caractéristique essentielle d'avoir été calcinés à une température égale ou supérieure à 780"C. De même, dans le brevet EP-AX 558 424, il a été décrit un procédé d'ammoxydation d'alcanes, catalysé par des oxydes mixtes de vanadium, d'antimoine, de fer et'ou de gallium et'ou d'indium. La préparation de ces oxydes mixtes se fait par mélange de suspensions aqueuses de composés des différents métaux, chauffage sous agitation, puis évaporation de l'eau, séchage et calcination. Ces brevets ne présentent pas d'indication particulière concernant la technologie de réacteur associée aux catalyseurs d'ammoxydation des alcanes qu'ils décrivent. Cependant pour le type de réaction représenté par l'ammoxydation des alcanes, il s'avère que l'utilisation de réacteur à lit fluidisé ou à lit transporté est plus avantageuse. En raison de l'importante exothermicité des réactions intervenant dans l'ammoxydation des alcanes, la possibilité de mettre en oeuvre, à l'échelle industrielle, un ou plusieurs réacteurs à lit fixe (réacteurs multitubulaires) parait peu réaliste, voire exclue, en particulier si l'on veut atteindre des productivités élevées. En effet pour éliminer les calories dégagées, il faudrait utiliser un réacteur multitubulaire de très grande taille ou toute une batterie de réacteurs multitubulaires, ce qui est rédhibitoire au plan des investissements. Par rapport au réacteur à lit fixe, les réacteurs à lit fluidisé ou transporté possèdent une plus grande capacité à évacuer les calories dégagées et paraissent de ce fait mieux adaptés à la réaction d'ammoxydation des alcanes. Cette meilleure capacité à transférer la chaleur permet d'envisager un gain de productivité par l'augmentation de la teneur en alcane dans le mélange d'alimentation. Une telle opération ne peut être envisagée dans le cas d'un réacteur à lit fixe, car les limitations au niveau du transfert de chaleur (qui se manifestent par l'existence d'un point chaud dans le réacteur) imposent l'utilisation de relativement faibles teneurs en alcane, de manière à éviter tout problème d'explosivité ou d'inflammabilité du mélange gazeux. La présente invention conceme un procédé de préparation d'un catalyseur pour réacteur à lit fluidisé ou à lit transporté comprenant une phase active de formule empirique générale (I): V Sba Snb Tic Fed Ee x (I) dans laquelle: - E représente un élément pouvant donner un oxyde de structure rutile ou un élément qui, associé à V, Sb, Sn, Ti, Fe etlou à un autre élément E, peut donner une phase de structure rutile ou trirutile ou une solution solide de structure rutile - a représente un nombre entier ou fractionnaire égal ou supérieur à 0,5 - b, c, d et e représentent indépendamment les uns des autres un nombre entier ou fractionnaire de 0 à 100 - x représente un nombre entier ou fractionnaire déterminé par le degré d'oxydation des autres éléments, et un support solide de type oxyde, ledit procédé étant caractérisé en ce qu'il comprend: - I'imprégnation du support solide par une solution dans au moins un alcool saturé de composés respectifs de vanadium, d'antimoine et éventuellement d'étain et'ou de titane etlou de fer et'ou d'élément E, - la mise en contact du support solide imprégné obtenu, avec une solution aqueuse tampon à pH d'environ 7, - la séparation du solide et son séchage, - la calcination du solide en deux étapes, tout d'abord à une température de 300"C à 350"C, puis à une température de 400"C à 800cC. Les éléments E sont notamment choisis parmi le germanium, le manganèse, le ruthénium, le niobium, le tantale, le gallium, le chrome, le rhodium, le nickel, le molybdène, raluminium, le thorium, le calcium, le tungstène et le magnésium. II peut y avoir plusieurs éléments E dans la formule (I) et dans le présent texte l'expression élément E couvre un ou plusieurs éléments E. Les composés du vanadium, de l'antimoine, de l'étain, du titane, du fer et de l'élément E mis en oeuvre dans le procédé doivent être solubles dans un alcool saturé ou un mélange d'alcools saturés. Dans le présent texte, on considère qu'un composé est soluble lorsque sa solubilité mesurée à 25 "C est d'au moins 5 grammes par litre d'alcool saturé ou d'eau. Ces composés peuvent être introduits ensemble ; ils peuvent aussi tout d'abord être mis séparément en solution dans un alcool, les différentes solutions alcooliques ainsi obtenues étant ensuite mélangées entre elles. Généralement, mais non limitativement, on prépare une solution alcoolique par dissolution des différents composés, sans préparation intermédiaire de solutions de chacun des composés du vanadium, de l'antimoine et le cas échéant de l'étain, du titane, du fer et de l'élément E. A titre d'exemples de composés solubles du vanadium, on peut citer l'acétylacétonate de vanadyle, le trichlorure de vanadyle, le trifluorure de vanadium, le tétrafluorure de vanadium, le pentafluorure de vanadium, le tribromure de vanadium, le dichlorure de vanadium, le trichlorure de vanadium, le tétrachlorure de vanadium, le triiodure de vanadium. A titre d'exemples de composés solubles de rantimoine, on peut citer le pentachlorure d'antimoine, le trichlorure d'antimoine, le tribromure d'antimoine, le trifluorure d'antimoine, le triiodure d'antimoine, le trioxyde d'antimoine, I'hydrure d'antimoine. A titre d'exemples de composés solubles de l'étain, on peut citer le chlorure stannique, le chlorure stanneux, le bromure stanneux. A titre d'exemples de composés solubles du titane, on peut citer le dichlorure de titane, le tétrachlorure de titane, le trichlorure de titane, le tribromure de titane, le tétrabromure de titane, le tétrafluorure de titane, le diiodure de titane. A titre d'exemples de composés solubles du fer, on peut citer le dichîcrure de fer, le trichlorure de fer, le dibromure de fer, le tribromure de fer, le diiodure de fer, le nitrate ferreux, le sulfate ferreux, le sulfate ferrique, le thiosulfate ferreux, le formiate ferrique, l'acétate ferrique, I'acétylacétonate ferrique, le benzoate ferrique, I'oléate ferrique, le lactate ferreux, le lactate ferrique. Les alcools saturés mis en oeuvre dans le procédé de rinvention sont plus particulièrement les alcanols et les cycloalcanols. De préférence, on utilisera les alcanols et cycloalcanols dont la température d'ébullition ne soit pas trop élevée, afin de faciliter les opérations de séparation ou de recyclage par distillation ou évaporation. Ainsi les alcanols ayant de 1 à 6 atomes de carbone, tels que le méthanol, réthanol, le n.propanol, le propanol-2, le n.butanol, le butanol-2, le tertiobutanol, les pentanols et les hexanols, et le cyclohexanol sont préférés. Le support solide est un oxyde tel qu'une alumine, une silice, une silicealumine, une zircone, une cérine, un oxyde mixte de cérium et de zirconium, une magnésie, un oxyde de titane, un oxyde de niobium, un oxyde de lanthane. La taille des particules du support solide est généralement de 10 zm à 1000 m et de préférence de 20 m à 300 pm. Une autre caractéristique importante du support solide est sa capacité d'être imprégné par une solution des composés des métaux de la phase active. Ainsi, on utilisera les supports ayant un volume poreux total d'au moins 0,1 cm3/g et de préférence d'au moins 0,15 cm3/g. La qualité de la fluidisation du lit catalytique peut dépendre aussi d'autres paramètres tels que notamment la densité du support1 le taux de vide du support, le débit gazeux. La fluidisation souhaitée du catalyseur de l'invention, en particulier pour rapplication en ammoxydation des alcanes, sera effectuée de manière optimale par l'homme du métier en tenant compte de ces divers paramètres. Parmi les supports solides présentant les caractéristiques indiquées précédemment, on préfère utiliser les silices dans le procédé selon rinvention. L'imprégnation du support solide par la solution alcoolique des composés des métaux entrant dans la composition de la phase active de formule (I) est effectuée en mettant en oeuvre un volume de solution alcoolique inférieur ou égal au volume poreux total du support. Lorsque le volume de la solution alcoolique est inférieur au volume poreux total du support1 il représentera au moins 50 % dudit volume poreux total. La durée de la phase d'imprégnation n'est pas critique. Elle peut simplement varier en pratique selon le mode de mélange du support et de la solution qui est choisi. Le support solide imprégné est ensuite mis en contact avec une solution aqueuse tampon ayant un pH d'environ 7, de préférence une solution aqueuse d'un sel d'ammonium, comportant éventuellement de l'ammoniaque. Le sel d'ammonium utilisé est plus préférentiellement un carboxylate d'ammonium (par exemple acétate, citrate, tartrate), I'oxalate d'ammonium, le carbonate d'ammonium, rhydrogénophosphate d'ammonium, permettant d'avoir un pH proche de 7, éventuellement en présence d'ammoniaque. Ainsi les solutions tampons acétate d'ammonium/ammoniaque conviennent particulièrement bien. Le volume de la solution tampon mise en contact avec le support imprégné est égal ou supérieur au volume poreux total du support et est de préférence supérieur au volume poreux total du support. Le solide obtenu est séparé du liquide par les moyens habituellement utilisés pour cette opération, par exemple par filtration ou par centrifugation. II est ensuite séché à une température permettant d'éliminer l'eau et dépendant de la pression sous laquelle on opère. Si l'on opére sous pression atmosphérique, la température de séchage sera avantageusement de 1 00 C à 200"C, de préférence de 110"C à 180"C. Si l'on opère sous pression inférieure à la pression atmosphérique, la température de séchage peut être plus faible, généralement égale ou supérieure à 50"C. La durée du séchage peut varier largement selon la température choisie. Elle sera généralement déterminée de façon à éliminer la majeure partie de reau d'imprégnation. Elle se situe le plus souvent entre quelques minutes et quelques dizaines heures. La calcination du solide ainsi séché est effectuée dans un four à une température de 300"C à 350"C, puis à une température de 400"C à 800"C, et plus préférentiellement entre 500"C et 750oC pour la deuxième étape, et pendant des durées variant de manière indicative de quelques minutes à plusieurs heures, le plus généralement de 30 minutes à 20 heures. Dans le catalyseur final, le rapport pondéral entre la phase active de formule (I) et la totalité dudit catalyseur est généralement de 5 à 50 %. Parmi les oxydes mixtes de la phase active de formule (I) définis précédemment, on préfère ceux pour lesquels: - E représente un ou plusieurs éléments choisis parmi le nickel, le gallium, I'aluminium, le niobium - a représente un nombre entier ou fractionnaire égal ou inférieur à 100 et compris de préférence entre 0,5 et 50 - b, c, d et e représentent indépendamment les uns des autres un nombre entier ou fractionnaire de 0 à 50, run au moins de ces symboles étant supérieur à 0 et de préférence égal ou supérieur à 0,5 - x représente un nombre entier ou fractionnaire déterminé par le degré d'oxydation des autres éléments. La présente invention a également pour objet un procédé d'ammoxydation d'alcanes en phase vapeur dans un réacteur à lit fluidisé ou à lit transporté, en présence d'un catalyseur comprenant une phase active de formule empirique générale (I): V Sba Snb TiC Fed Ee x (I) dans laquelle: - E représente un élément pouvant donner un oxyde de structure rutile ou un élément qui, associé à V, Sb, Sn, Ti, Fe et/ou à un autre élément E, peut donner une phase de structure rutile ou trirutile ou une solution solide de structure rutile - a représente un nombre entier ou fractionnaire égal ou supérieur à 0,5 - b, c, d et e représentent indépendamment les uns des autres un nombre entier ou fractionnaire de 0 à 100 - x représente un nombre entier ou fractionnaire déterminé par le degré d'oxydation des autres éléments, et un support solide de type oxyde, ledit catalyseur procédé étant préparé par le procédé décrit précédemment qui comprend: - l'imprégnation du support solide par une solution dans au moins un alcool saturé de composés respectifs de vanadium, d'antimoine et éventuellement d'étain etlou de titane et'ou de fer et'ou d'élément E, - la mise en contact du support solide imprégné obtenu, avec une solution aqueuse tampon à pH denviron 7, - la séparation du solide et son séchage, - la calcination du solide en deux étapes, tout d'abord à une température de 300"C à 350"C, puis à une température de 400"C à 800"C. Selon la présente invention des alcanes ayant de 3 à 12 atomes de carbone par molécule sont mis à réagir en phase vapeur avec de l'ammoniac et de l'oxygène en présence d'un catalyseur dont la composition et la préparation sont indiquées dans la description précédente. Bien entendu, dans le cadre du présent procédé, on peut utiliser des gaz diluants, inertes dans les conditions réactionnelles tels que l'hélium, l'azote et l'argon. De même, de la vapeur d'eau peut être ajoutée au mélange gazeux réactionnel dans de larges limites. Ainsi le gaz réactif (alcane, ammoniac, oxygène) peut être dilué par un diluant inerte et'ou par de la vapeur d'eau. Dans cet ensemble la teneur en vapeur d'eau peut varier dans de larges limites en particulier de 0 à 50 % et, de préférence entre 3 et 30 %. Pour une bonne mise en oeuvre du procédé selon l'invention, la teneur en gaz réactif sera d'au moins 3 % et de préférence d'au moins 20 %. Au sein du gaz réactif les teneurs respectives en alcane, ammoniac et oxygène peuvent varier dans de larges limites. La teneur en alcane dans le gaz réactif est de préférence comprise entre 5 et 70 %. Celle en ammoniac est de préférence comprise entre 3 et 50 % et celle en oxygène est de préférence comprise entre 3 et 45 %. En partant de propane, on obtiendra un mélange renfermant essentiellement de l'acrylonitrile. L'acrylonitrile est un intermédiaire industriellement produit sur une large échelle. En partant d'isobutane, on obtiendra essentiellement du méthacrylonitrile. Le procédé selon rinvention convient plus particulièrement à rammoxydation du propane. Si l'alcane mis en oeuvre peut être de qualité technique, il ne renfermera pas de quantités importantes de composés à insaturation éthylénique. Ainsi le propane engagé ne renfermera généralement que des quantités mineures de propylène, par exemple inférieures à 10 %. Comme indiqué précédemment, le procédé selon rinvention est réalisé sous forme de réaction en phase vapeur, dans un réacteur à lit fluidisé ou à lit transporté. Le procédé peut être conduit en continu ou en discontinu. La température de réaction est en général comprise entre 3000C et 550tu et, de préférence, entre 400"C et 500"C. La pression totale du mélange réactionnel peut être supérieure ou égale à la pression atmosphérique. Elle est généralement comprise entre 1 et 6 bar et, de préférence entre 1 et 4 bar. La vitesse volumique horaire est généralement comprise entre 100 et 36000 h-1. Elle dépend du débit gazeux, mais également d'autres paramètres de la réaction. La vitesse volumique horaire se situe de préférence entre 200 et 20000 h-1. La vitesse volumique horaire se définit comme le rapport volume gazeux total/volume du catalyseur/heure. Bien entendu, I'homme de l'art sera à même de trouver un compromis entre la température, le débit gazeux, la nature précise du catalyseur mise en oewre et les divers autres paramètres de la réaction compte-tenu de ses objectifs de production. Les produits de la réaction peuvent être récupérés dans les gaz effluents par tout moyen approprié. Par exemple les gaz effluents peuvent passer dans un condenseur contenant de l'acide sulfurique dilué pour neutraliser l'ammoniac non converti. Les gaz peuvent ensuite passer sur une colonne absorbante réfrigérée pour condenser l'acrylonitrile, I'acétonitrile et l'acide cyanhydrique, les vapeurs non condensées contenant principalement du propane non converti, du propylène, des hydrocarbures légers et le cas échéant du C02. On peut ensuite séparer I'acrylonitrile et l'acide cyanhydrique de l'acétonitrile par distillation, puis distiller à son tour le mélange acrylonitrile-acide cyanhydrique récupéré pour séparer l'acrylonitrile de l'acide cyanhydrique. Les exemples ci-après illustrent la présente invention. EXEMPLES DE PREPARATION D'OXYDES MIXTES. EXEMPLE 1 - PrêgMation de catalvseur (A) selon l'invention comprenant un oxyde mixte de formule empirique: V Sb5 Sn5 Ox et un support silice On imprègne à sec (c'est-à-dire avec un volume de solution inférieur ou égal au volume poreux du support) 13 g de silice ayant des tailles de particules de 30 à 100 ccm, une surface spécifique BET de 320 m2/g, un volume poreux de 1,2 cm3/g et une densité de 0,36, avec 15,6 cm3 d'une solution éthanolique contenant 2,15 g de SnCI4, 0,437 g d'acétylacétonate de vanadyle et 2,46 g de SbCl5. Le solide imprégné est versé dans 150 cm3 d'une solution aqueuse contenant de un tampon d'acétate d'ammonium/ammoniaque (65J15 g"l) et ayant un pH de 7,0. Le solide est ensuite séparé par centrifugation, séché à 1 200C pendant 24 heures. II est alors calciné pendant 1 h à 350"C, puis 3 h à 700 C Le catalyseur ainsi obtenu comprend 17 % en poids d'oxyde mixte V Sbs Sng 0x et 83 % en poids de support silice, a une surface spécifique de 280 m2/g et une densité de 0,43. EXEMPLE2 - Préparation de catalvseur (B) selon I invention comprenant un oxyde mixte de formule empirique: V Sb5 Sn5 Ox et un support alumine On imprègne à sec (c'est-à-dire avec un volume de solution inférieur ou égal au volume poreux du support) 39 g d'alumine ayant des tailles de particules de 20 à 90 lm, une surface spécifique BET de 180 m2/g, un volume poreux de 0,4 cm3/g et une densité de 0,74, avec 15,6 cm3 d'une solution éthanolique contenant 2,15 g de SnC4, 0,437 g d'acétylacétonate de vanadyle et 2,46 g de SbCls. Le solide imprégné est versé dans 150 cm3 d'une solution aqueuse contenant de un tampon d'acétate d'ammonium/ammoniaque (65/15 g/l) et ayant un pH de 7,0. Le solide est ensuite séparé par centrifugation, séché à 1 200C pendant 24 heures. II est alors calciné pendant 1 h à 350"C, puis 3 h à 700 C Le catalyseur ainsi obtenu comprend 6,5 % en poids d'oxyde mixte V Sb5 Sns 0x et 93,5 % en poids de support alumine, a une surface spécifique de 150 m2/g et une densité de 0,87. EXEMPLES 3 A 5 - Prêparation de catalvseurs (C).(D) et selon l'invention comprenant des oxvdes mixtes de formules empiriques: V Sb2.5 Sn2.5 Ox V Sb5 Sn5 Ox V Sb2.5 Sn2.5 Ox et un support silice En utilisant le mode opératoire et les réactifs décrits dans l'exemple 1 et en adaptant le cas échéant les quantités desdits réactifs, on prépare les catalyseurs suivants: - Catalyseur (C) comprenant 17 % en poids d'oxyde mixte V Sb2,5 Sn2,s x et 83 % en poids de support silice et ayant une surface spécifique de 195 m2/9; - Catalyseur (D) comprenant 23 % en poids d'oxyde mixte V Sbs Sns x et 77 % en poids de support silice et ayant une surface spécifique de 235 m2/g; - Catalyseur (E) comprenant 23 % en poids d'oxyde mixte V Sb2,s Su2,5 x et 77 % en poids de support silice et ayant une surface spécifique de 250 m2/g. MODE OPERATOIRE GENERAL DES TESTS D'AMMOXYDATION L'évaluation des performances catalytiques des catalyseurs (A) et (B) a été réalisée dans un réacteur à lit fluidisé en verre, de diamètre intérieur 1,8 cm et de hauteur 20 cm, équipé d'un thermocouple axial, de manière à pouvoir mesurer la température le long du lit catalytique. Environ 15 cm3 de catalyseur sont employés pour chaque test d'ammoxydation ; en raison de la différence de densité entre la silice et l'alumine, ce volume correspond par exemple à 6,4 g pour le catalyseur (A) et à 13,0 g pour le catalyseur (B). Le mélange réactionnel utilisé dans la série de tests effectuée sur réacteur à lit fluidisé a la composition volumique suivante : C3Hg/NH3/O2/He = 25/10/20/45. La pression totale du mélange réactionnel est de 1,3 bar pour chaque exemple. Le débit total gazeux est réglé de façon à obtenir différents temps de contact; le temps de contact est calculé en considérant le volume du lit catalytique avant fluidisation (15 cm3) et le débit gazeux dans les conditions standard de température et de pression. Les temps de contact mis en jeu sont les suivants : 5 s (débit total: 180 cm3/min), 10 s (débit total : 90cm3/min) et 15 s (débit total : 60cm3/min). Les vitesses linéaires correspondantes du gaz (vitesses en fût vide), calculées pour des conditions standard de température et pression et en tenant compte de la présence du thermocouple axial dans le réacteur, sont de 105 cm/min, 52 cm/min et 35 cmlmin. Le principe du test d'ammoxydation du propane est le suivant: - On porte le catalyseur à une température T1, par exemple 31 00C, et après 30 min de stabilisation à la température T1 on détermine par chromatographie en phase gazeuse la composition du mélange en sortie de réacteur. - On calcule les pourcentages de conversion et les sélectivités obtenus sur le catalyseur examiné à la température d'entrée T1 par des relations du type: conversion du propane (en moles %) = propane transforméipropane introduit sélectivité en acrylonitrile (en moles %) = propane transformé en acrylonitrileipropane converti. - On porte ensuite le catalyseur de 310 à 550"C par incrément de 20"C et on détermine toutes les 40 min les pourcentages de conversion et les sélectivités. Dans les exemples d'ammoxydation ci-après, les conventions suivantes sont utilisées: Temp = température de la réaction TTC3Hg = conversion du propane SACN = sélectivité en acrylonitrile SACN+C3H6 = sélectivité en acrylonitrile et propylène SAMMOX = sélectivité en acétonitrile, en acide cyanhydrique et en autres sous-produits d'ammoxydation tc (s) = temps de contact en secondes. Le complément à 100 % des sélectivités correspond à la formation de CO et de CO2 ainsi qu'éventuellement de méthane, d'éthane et d'éthylène. EXEMPLES D'AMMOXYDATION DU PROPANE EXEMPLES 6 ET 10 On réalise l'ammoxydation du propane, comme décrit précédemment, en utilisant les catalyseurs A, B, C, D et E selon l'invention. On peut préciser, à titre indicatif pour le catalyseur A, que le débit minimal de fluidisation est de 9-10 cm3/min (vitesse en fût vide de 6 cm/min). L'expansion du lit fluidisé est linéaire jusqu'à 60-70 cm3/min (35-40 cm/min). La hauteur du lit catalytique évolue de 10,8 cm (lit dense non fluidisé pour les débits inférieurs au débit minimal de fluidisation) à 16,5 cm. Pour les débits supérieurs à 70 cm3lmin, il n'y a plus de variation de la hauteur du lit catalytique. Les conditions de température et les résultats obtenus sont rassemblés dans le tableau 1 ci-après. Exemples Catalyseur tc Temp TT c3H8 SACN SA(:N SAMMOX utilisé (s) ( C) (en %) (en %) + C3H6 (en %) (en %) 5 445 3,5 34 36 32 480 5 41 42 25 Exemple 6 A 10 455 8 50 51 26 15 450 8 41 42 20 470 11 32 33 14 5 455 18 5 25 16 Exemple 7 B 490 27 7 28 12 10 455 22 3 17 11 485 22 6 25 15 5 470 9 55 55 14 10 450 9 43 43 20 Exemple 8 C 470 15 45 45 15 15 450 15 45 45 26 470 20 42 42 18 5 470 11 46 46 25 10 450 12 41 41 26 470 13 41 41 21 Exemple 9 D 15 430 14 37 37 23 450 16 39 39 18 470 23 38 38 14 490 17 23 23 14 15 390 8 29 29 35 Exemple E 410 17 26 26 22 10 430 24 30 30 16 450 22 31 31 14 Tableau 1 REVENDICATIONS 1) - Procédé de préparation d'un catalyseur pour réacteur à lit fluidisé ou à lit transporté comprenant une phase active de formule empirique générale (I): V Sba Snb TiC Fed Ee x (I) dans laquelle: - E représente un élément pouvant donner un oxyde de structure rutile ou un élément qui, associé à V, Sb, Sn, Ti, Fe et/ou à un autre élément E, peut donner une phase de structure rutile ou trirutile ou une solution solide de structure rutile - a représente un nombre entier ou fractionnaire égal ou supérieur à 0,5 - b, c, d et e représentent indépendamment les uns des autres un nombre entier ou fractionnaire de 0 à 100 - x représente un nombre entier ou fractionnaire déterminé par le degré d'oxydation des autres éléments, et un support solide de type oxyde, ledit procédé étant caractérisé en ce qu'il comprend: - I'imprégnation du support solide par une solution dans au moins un alcool saturé de composés respectifs de vanadium, d'antimoine et éventuellement d'étain et/ou de titane et/ou de fer et/ou d'élément E, - la mise en contact du support solide imprégné obtenu, avec une solution aqueuse tampon à pH d'environ 7, - la séparation du solide et son séchage, - la calcination du solide en deux étapes, tout d'abord à une température de 300"C à 350"C, puis à une température de 400"C à 800"C. 2) - Procédé selon la revendication 1, caractérisé en ce que le support solide est un oxyde tel qu'une alumine, une silice, une silice-alumine, une zircone, une cérine, un oxyde mixte de cérium et de zirconium, une magnésie, un oxyde de titane, un oxyde de niobium, un oxyde de lanthane. 3) - Procédé selon l'une des revendications 1 ou 2, caractérisé en ce que le support solide présente une taille de particules de 10 m à 1000 zm et de préférence de 20 lm à 300 zm. 4) - Procédé selon l'une des revendications 1 à 3, caractérisé en ce que le support solide présente un vdume poreux d'au moins 0,1 cm3lg et de préférence d'au moins 0,15 cm3/g. 5) - Procédé selon l'une des revendications 1 à 4, caractérisé en ce que dans le catalyseur final, le rapport pondéral entre la phase active de formule (I) et la totalité dudit catalyseur est de 5 à 50 %. 6) - Procédé selon l'une des revendications 1 à 5, caractérisé en ce que le composé soluble du vanadium est choisi parmi l'acétylacétonate de vanadyle, le trichlorure de vanadyle, le trifluorure de vanadium, le tétrafluorure de vanadium, le pentafluorure de vanadium, le tribromure de vanadium, le dichlorure de vanadium, le trichlorure de vanadium, le tétrachlorure de vanadium, le triiodure de vanadium. 7) - Procédé selon l'une des revendications 1 à 6, caractérisé en ce que le composé soluble de l'antimoine est choisi parmi le pentachlorure d'antimoine, le trichlorure d'antimoine, le tribromure d'antimoine, le trifluorure d'antimoine, le tniodure d'antimoine, le trioxyde d'antimoine, l'hydrure d'antimoine. 8) - Procédé selon l'une des revendications 1 à 7, caractérisé en ce que le composé soluble de l'étain est choisi parmi le chlorure stannique, le chlorure stanneux, le bromure stanneux. 9) - Procédé selon l'une des revendications 1 à 8, caractérisé en ce que le composé soluble du titane est choisi parmi le dichlorure de titane, le tétrachlorure de titane, le trichlorure de titane, le tribromure de titane, le tétrabromure de titane, le tétrafluorure de titane, le diiodure de titane. 10) - Procédé selon l'une des revendications 1 à 9, caractérisé en ce que le composé soluble du fer est choisi parmi le dichlorure de fer, le trichlorure de fer, le dibromure de fer, le tribromure de fer, le diiodure de fer, le nitrate ferreux, le sulfate ferreux, le sulfate ferrique, le thiosulfate ferreux, le formiate ferrique, l'acétate ferrique, l'acétylacétonate ferrique, le benzoate ferrique, l'oléate ferrique, le lactate ferreux, le lactate ferrique. 11) - Procédé selon rune des revendications 1 à 10, caractérisé en ce que l'alcool saturé mis en oeuvre est choisi parmi les alcanols et les cycloalcanols et de préférence, les alcanols ayant de 1 à 6 atomes de carbone, tels que le méthanol, méthanol, le n.propanol, le propanol-2, le n.butanol, le butanol-2, le tertiobutanol, les pentanols et les hexanols, et le cyclohexanol. 12) - Procédé selon l'une des revendications 1 à 11, caractérisé en ce que l'imprégnation du support solide par la solution alcoolique des composés des métaux entrant dans la composition de la phase active de formule (I) est effectuée en mettant en oeuvre un volume de solution alcoolique inférieur ou égal au volume poreux total du support, ledit volume de la solution alcoolique représentant de préférence au moins 50 % dudit volume poreux total. 13) - Procédé selon l'une des revendications 1 à 12, caractérisé en ce que le support solide imprégné est mis en contact avec une solution aqueuse tampon d'un sel d'ammonium, comportant éventuellement de l'ammoniaque, le sel d'ammonium utilisé étant préférentiellement un carboxylate d'ammonium, le carbonate d'ammonium, l'hydrogénophosphate d'ammonium. 14) - Procédé selon l'une des revendications 1 à 13, caractérisé en ce que le volume de la solution tampon mise en contact avec le support imprégné est égal ou supérieur au volume poreux total du support et est de préférence supérieur au volume poreux total du support. 15) - Procédé selon l'une des revendications 1 à 14, caractérisé en ce que la phase active répond à la formule (I) dans laquelle: - E représente un ou plusieurs éléments choisis parmi le nickel, le gallium, I'aluminium, le niobium - a représente un nombre entier ou fractionnaire égal ou inférieur à 100 et compris de préférence entre 0,5 et 50 - b, c, d et e représentent indépendamment les uns des autres un nombre entier ou fractionnaire de 0 à 50, I'un au moins de ces symboles étant supérieur à 0 et de préférence égal ou supérieur à 0,5 - x représente un nombre entier ou fractionnaire déterminé par le degré d'oxydation des autres éléments. 16) - Procédé d'ammoxydation d'alcanes en phase vapeur dans un réacteur à lit fluidisé ou à lit transporté en présence d'un catalyseur solide, caractérisé en ce que ledit catalyseur est obtenu par le procédé selon l'une des revendications 1 à 15. 17) - Procédé selon la revendication 16, caractérisé en ce que des alcanes ayant de 3 à 12 atomes de carbone par molécule, choisis de préférence parmi le propane et l'isobutane, sont mis à réagir en phase vapeur avec de rammoniac et de l'oxygène. 18) - Procédé selon l'une des revendications 16 ou 17, caractérisé en ce que au sein du gaz réactif, constitué par l'alcane, l'ammoniac, roxygène, la teneur en alcane est de préférence comprise entre 5 et 70 %, la teneur en ammoniac est de préférence comprise entre 3 et 50 % et la teneur en oxygène est de préférence comprise entre 3 et 45%. 19) - Procédé selon l'une des revendications 16 à 18, caractérisé en ce que la température de réaction est comprise entre 300"C et 550"C et, de préférence, entre 400"C et 500"C.